(57)【要約】【課題】柔らかな風合い、ポイント感、ボリューム感等、総合的にウ−ルやナイロンスパン捲縮糸に優るとも劣らない高級感溢れる質感を有し、かつナイロン捲縮糸特有の捲縮耐久性、耐摩耗性等を保持したサキソニ−撚り捲縮糸およびそれを用いたカットパイルカ−ペットの提供。【解決手段】ポリアミド繊維からなるスチームセットされた撚り捲縮糸であって、該撚り捲縮糸を構成する捲縮糸の単糸繊度が３〜１０ｄｔｅｘ、総繊度が２００〜９００ｄｔｅｘであり、撚り数１００〜２９０ｔ／ｍの下撚りと上撚りとからなる諸撚りあることを特徴とするサキソニー撚り捲縮糸およびそれを用いたカットパイルカ−ペット。【選択図】なし【特許請求の範囲】
【請求項１】
ポリアミド繊維からなるスチームセットされた撚り捲縮糸であって、該撚り捲縮糸を構成する捲縮糸の単糸繊度が３〜１０ｄｔｅｘ、総繊度が２００〜９００ｄｔｅｘであり、撚り数１００〜２９０ｔ／ｍの下撚りと上撚りとからなる諸撚りあることを特徴とするサキソニー撚り捲縮糸。
【請求項２】
前記撚り捲縮糸の単糸断面形状が変形度１．５〜４のＹ型断面であることを特徴とする請求項１記載のサキソニー撚り捲縮糸。
【請求項３】
前記撚り捲縮糸を構成する捲縮糸の沸騰水収縮率が３〜８％、捲縮伸長率が１１〜２０％であることを特徴とする請求項１または２記載のサキソニー撚り捲縮糸。
【請求項４】
前記撚り捲縮糸が、単糸繊度、断面形状の異なる複数の捲縮糸で構成されていることを特徴とする請求項１〜３のいずれか１項記載のサキソニー撚り捲縮糸。
【請求項５】
請求項１〜４のいずれか１項記載のサキソニー撚り捲縮糸を構成素材とすることを特徴とするカットパイルカーペット。
【発明の詳細な説明】
【技術分野】
【０００１】
本発明は、ポリアミド捲縮糸に撚糸とスチ−ムセットを施したサキソニ−撚り捲縮糸およびそれを用いたカットパイルカ−ペットに関する。さらに詳しくは、柔らかな風合い、ポイント感、ボリューム感等、総合的にウ−ルやナイロンスパン捲縮糸に優るとも劣らない高級感溢れる質感を有し、かつナイロン捲縮糸特有の捲縮耐久性、耐摩耗性等を保持したサキソニ−撚り捲縮糸およびそれを用いた特に高級車用ラインマットに好適なカットパイルカ−ペットに関する。
【背景技術】
【０００２】
車用ラインマットには、そのボリュ−ム感、捲縮耐久性、発色性等の特徴を活かして、ポリアミド捲縮糸が好まれて使用されてきた。しかし、近年コストダウンの要求から、性能的にはやや劣るものの、ポリアミド捲縮糸からポリプロピレンやポリエステル捲縮糸への転換が、軽自動車、大衆車および小型車へと進みつつある。
【０００３】
そこで、最近では、ポリアミド捲縮糸は、コストがやや高くても通用する高級車の分野での展開が期待されている。高級車のラインマットには、ウ−ルやポリアミドスパン捲縮糸が用いられており、そのスパン糸特有のボリュ−ム感、柔らかな風合い、深みのある色調等による高級感が好まれているが、その反面、スパン糸特有の摩耗時の毛抜けや捲縮耐久性に劣る等の欠点を有していた。
【０００４】
しかるに、従来のボリアミド捲縮糸およびそれを用いたラインマットは、捲縮耐久性に優れ、かつボリュ−ム感、柔らかな風合い、深みのある色調等の特徴は有するものの、高級感においてウ−ルやポリアミドスパン捲縮糸に劣っていることから、ウ−ルやボリアミドスパン捲縮糸に代わって高級分野のラインマット用カ−ペットに用いられることは殆どなかった。
【０００５】
かかる実情に鑑み、カーペット用ボリアミド捲縮糸に係る様々な検討、例えば、深みのある色調に効果的なダルポリマの適用、ボリュ−ム感に効果的な異形断面および高伸長弾性率を有する捲縮糸技術等が従来からなされており、最近では、単糸繊度が３．０〜７．０デシテックス、総繊度が２００〜７００デシテックス、沸騰水処理後の捲縮伸長率が５〜２０％のポリアミドマルチフィラメント捲縮糸を、２本もしくは３本撚り合わせた撚り捲縮糸およびこの撚り捲縮糸を含むカ−ペットあるいはモケット（例えば、特許文献１参照）が、柔らかな風合いで清涼感のある肌触りであり、かつ耐久性に優れたカ−ペットまたはモケットを与え得る捲縮糸、および特に春から秋にかけての高温多湿の環境下においても好ましく使用可能な家庭用ラグカ−ペット、家庭用モケットを提供し得る技術として注目されている。
【０００６】
しかしながら、当該技術で得られるポリアミドマルチフィラメント捲縮糸は、その捲縮伸長率が１０．２〜１０．７％と低く、また撚り数も片撚り捲縮糸で３００ｔ／ｍ、諸撚り糸で下撚り３２０〜３５０／上撚り３２０〜３５０と高い撚り数が適用されているため、同技術が指向している家庭用ラグカ−ペットや家庭用モケットではそれ相応の効果を発現するものの、例えこれを車用ラインマット用カーペットに適用したとしても、捲縮耐久性、ボリュ−ム感、柔らかな風合い、深みのある色調および高級感等の要求特性を均衡に満足することはできなかった。
【特許文献１】特開２００２−２９４５２５号公報
【発明の開示】
【発明が解決しようとする課題】
【０００７】
本発明は、上述した従来技術における問題点の解決を課題として検討した結果、達成されたものである。
【０００８】
したがって、本発明の目的は、従来のポリアミド捲縮糸では達成できなかった柔らかな風合い、ポイント感、ボリューム感等、総合的にウ−ルやナイロンスパン捲縮糸に優るとも劣らない高級感溢れる質感を有し、かつナイロン捲縮糸特有の捲縮耐久性、耐摩耗性等を保持したサキソニ−撚り捲縮糸およびそれを用いたラインマット用カットパイルカ−ペットを提供することにある。
【課題を解決するための手段】
【０００９】
上記目的を達成するために本発明によれば、ポリアミド繊維からなるスチームセットされた撚り捲縮糸であって、該撚り捲縮糸を構成する捲縮糸の単糸繊度が３〜１０ｄｔｅｘ、総繊度が２００〜９００ｄｔｅｘであり、撚り数１００〜２９０ｔ／ｍの下撚りと上撚りとからなる諸撚りあることを特徴とするサキソニー撚り捲縮糸が提供される。
【００１０】
なお、本発明のサキソニー撚り捲縮糸においては、
前記撚り捲縮糸の単糸断面形状が変形度１．５〜４のＹ型断面であること、
前記撚り捲縮糸を構成する捲縮糸の沸騰水収縮率が３〜８％、捲縮伸長率が１１〜２０％であること、および
前記撚り捲縮糸が、単糸繊度、断面形状の異なる複数の捲縮糸で構成されていること
が、いずれも好ましい条件として挙げられる。
【００１１】
また、本発明のカットパイルカ−ペットは、サキソニー撚り捲縮糸を構成素材とすることを特徴とする。
【発明の効果】
【００１２】
本発明によれば、以下に説明するとおり、従来のポリアミド捲縮糸では達成できなかった柔らかな風合い、ポイント感、ボリューム感等、総合的にウ−ルやナイロンスパン捲縮糸に優るとも劣らない高級感溢れる質感を有し、かつナイロン捲縮糸特有の捲縮耐久性、耐摩耗性等を保持したサキソニ−撚り捲縮糸およびそれを用いたラインマット用カットパイルカ−ペットが得られる。
【発明を実施するための最良の形態】
【００１３】
以下、本発明についてさらに詳細に説明する。
【００１４】
本発明のサキソニ−撚り捲縮糸用のポリアミド捲縮糸に用いられるポリマは、ポリカプラミド（ナイロン６）やポリヘキサメチレンアジパミド（ナイロン６６）であり、本発明の効果を損なわない範囲であれば、共重合成分を含むことや、他のポリアミドポリマとのブレンドも可能である。共重合成分としては、ε−カプラミド、テトラメチレンアジパミド、ヘキサメチレンセバカミド、テトラメチレンイソフタルアミド、テトラメチレンテレフタラミドおよびキシリレンフタラミド等であり、またそれらからなるホモポリマをブレンドすることも可能である。
【００１５】
また、米国特許５１０８６８４号明細書に記載されているような、アルカリ金属を含有するスルホン化した共重合ポリアミドを用いることもできる。
【００１６】
本発明にかかるポリアミド捲縮糸の単糸繊度は、３〜１０ｄｔｅｘ、好ましくは、４〜９ｄｔｅｘである。３ｄｔｅｘ未満では非常に柔らかい風合いが得られるものの、撚り捲縮糸の腰が不足し、ポリュ−ム感がなく、高級感にも欠けるため好ましくない。逆に９ｄｔｅｘを越えると、本発明の柔らかな風合い、スパン捲縮糸のような暖かみのある感触が得られないため好ましくない。
【００１７】
また、本発明にかかるポリアミド撚り捲縮糸を構成する捲縮糸の総繊度は、２００〜９００ｄｔｅｘ、好ましくは３００〜８００ｄｔｅｘであり、通常のカ−ペット用捲縮糸が約１０００ｄｔｅｘ以上であるのに比べて細繊度であることが特徴である。本発明の細繊度のポリアミド捲縮糸を撚り捲縮糸として用いることにより、従来のカ−ペットに比べ、柔らかな風合い、ポイント感、反発性を有し、総合的に高級感が得られるのである。総繊度が２００ｄｔｅｘ未満の捲縮糸を用いた場合は、上記の効果が飽和するばかりか、必要な目付を確保するのにステッチ数が多くなり、タフティングの効率が低下するため好ましくない。一方、９００ｄｔｅｘを越えると従来の捲縮糸と同レベルとなり、目的とする効果を十分に得ることができない。
【００１８】
本発明にかかるポリアミド捲縮糸の単糸断面形状は、○形状以外にも種々の異型断面を有することができる。通常は、Ｙ型、Ｔ型、△型、四角型、扁平型およびそれらの中空型等の異型断面であることが好ましく、突起や割裂部を有していても良い。特に、変形度１．５〜４のＹ型であることがより好ましい。
【００１９】
本発明にかかるポリアミド撚り捲縮糸の沸騰水収縮率は３〜８％であることが好ましい。これは、適度な熱延伸工程での分子鎖の配向と捲縮加工時の熱処理を反映した特性である。つまり、沸騰水収縮率が３％未満では、後述する捲縮伸長率が得られにくくなり、一方、８％を越えると、収縮率が高すぎて染色工程で捲縮がフェルト状となり易く、ボリュ−ム感のない捲縮となる傾向が招かれるからである。
【００２０】
本発明にかかるポリアミド捲縮糸の捲縮伸長率は、１１〜２０％、特に１２〜１８％であることが好ましい。つまり、本発明にかかるポリアミド捲縮糸は、比較的高い捲縮伸長率を有することが特徴である。捲縮伸長率が１１％未満では、ボリュ−ム感に欠け、捲縮耐久性のある捲縮が得られにくくなり、一方、２０％を越える捲縮伸長率になると、捲縮が高すぎて縮こまってしまったり、フェルト状になるなどかえって嵩高性が失われたりすることがある。
【００２１】
本発明のサキソニ−撚り捲縮糸用のポリアミド捲縮糸の上記特性は、それぞれ個別の特性を従来技術によっても満足させることは可能であったが、全ての特性を満足する捲縮糸の安定な生産は、例えば特開２００４ー８４０８０号公報に開示された捲縮加工ノズルを利用することによって可能である。
【００２２】
本発明のサキソニ−撚り捲縮糸は、上記ポリアミド捲縮糸を用い、１００〜２９０ｔ／ｍの下撚りおよび上撚りをかけてなる諸撚り捲縮糸である。好ましくは、撚り数１５０〜２６０ｔ／ｍの諸撚り捲縮糸である。かかる諸撚り捲縮糸とすることによって、カットパイルカ−ペットとした時に、腰があり、ピンポイント性がでて、それぞれの撚り捲縮糸が嵩高でカバ−リング性を有しながらも整然としており、結果として高級感溢れるカ−ペットが得られる。撚り数が１００ｔ／ｍ未満の上撚りおよび下撚りを有する撚り捲縮糸では、撚りの効果が薄く、腰が弱く、ピンポイント感がないため、高級感に欠けたカットパイルカ−ペットに仕上がるため好ましくない。一方、撚り数が２９０ｔ／ｍを越えると、カバリング性に欠け、目的とする柔らかな風合いおよびボリュ−ム感が得られなくなるため好ましくない。
【００２３】
次に、撚り捲縮糸をスチ−ムセットしたサキソニ−撚り捲縮糸とするが、スチ−ムセットは、スチ−ムセット後の撚り捲縮糸が以下の特性となるよう行うことが好ましい。
（１）総繊度：４６０〜２１４０ｄｔｅｘ
（２）沸騰水収縮率：１〜６％  
（３）捲縮伸長率：１０〜１５％
【００２４】
スチ−ムセットは、例えばスペルバ社製スチ−ムセット機を用いて行うが、その方法については後述する。
【００２５】
スチ−ムセットして得られ、上記特性を有する本発明のサキソニ−撚り捲縮糸は、ピンポイント性がよく、カバリング性を有しながらも整然としており、柔らかいにも拘わらず反発力のある感触があり、かつポリアミド繊維独特の表層部の結晶化に伴う真珠様光沢によって深みのある色調となるため、これを用いることによって一層高級感を有するカットパイルカ−ペットが得られる。
【００２６】
本発明のサキソニ−撚り捲縮糸の効果を最も効率的に発現できる用途は、カットパイルカ−ペットに仕上げた車用ラインマットである。また、同様に高級感の特徴を活かせる用途である応接室等のカ−ペットとしても好適である。勿論、肌触りの良い風合い、ボリュ−ム感、深みのある色調、高級感等の特徴は、高級カ−ペットに共通して求められる特性であるため、カットパイルカ−ペットだけでなくル−プパイルカ−ペットにも適用でき、また客室用カ−ペット、家庭用ラグ等としても有用である。
【００２７】
なお、本発明のサキソニ−撚り捲縮糸は、異種のポリアミド捲縮糸を組み合わせた撚り捲縮糸、およびまたは異種の撚り捲縮糸を組み合わせてタフトしたカットパイルカ−ペットとすることもできる。これらによる効果は、スパン捲縮糸のような斑感、自然感を醸し出すことができ、一層の高級感を発現させることができる。例えば、異型断面捲縮糸の断面形状、変形度、単糸繊度等の異なる捲縮糸を混合して用いることによって得ることができる。また、撚り数の異なる諸撚りスチ−ムセット捲縮糸をタフトすることによって、独特の風合いと陰影ある色調を有するカットパイルカ−ペットが得られる。
【００２８】
次に、本発明の高級車用ラインマットとして好適なカットパイルカ−ペットおよびそれに用いられるサキソニ−撚り捲縮糸の製造方法について以下に該述する。
【００２９】
先ず、ポリアミド捲縮糸は、ポリアミドポリマを公知の溶融紡糸、冷却、給油、延伸、および捲縮処理の各工程からなる通常の捲縮糸製造工程を通すことにより得られる。溶融紡糸装置としては、エクストル−ダ−型紡糸機でもプレッシャ−メルタ−型紡糸機でも使用可能であるが、製品の均一性、製糸収率等の点ではエクストル−ダ−型紡糸機の使用が好ましく、特に原着ポリマ−等をブレンド紡糸する場合は有利である。
【００３０】
次に、本発明のサキソニ−撚り捲縮糸の断面は好ましくは異形断面であり、Ｙ型、田型、扁平、中空その他種々の形状とすることができる。特に、本発明の撚り捲縮糸に適した断面形状はＹ型である。かかる断面形状の捲縮糸を得るため、ポリマ−の分子量、紡糸温度、口金孔形状、吐出量、冷却等の紡糸条件を適切に設定して行う。
【００３１】
溶融紡糸された糸条は、冷風によって冷却固化され、次いで油剤を付与した後、所定の引き取り速度で回転する引き取りロ−ラに捲回して引き取る。引き取り速度は  ３００〜１０００ｍ／分が好ましい。引き取った糸条は、通常、引き続き延伸および捲縮加工を連続して行う。別の方法として、未延伸糸で一旦巻き取った後、別工程で延伸および捲縮加工を行う方法、あるいは延伸糸を一旦巻き取った後、別工程で捲縮加工を行う方法も可能である。
【００３２】
本発明にかかる撚り捲縮糸は高い捲縮伸長率を有するが、そのためには延伸工程で十分な分子鎖の配向を高めてから捲縮加工することが必要である。延伸倍率は２．０〜４．０倍の範囲で行い、伸度が３０〜８０％となるよう延伸することが好ましい。
【００３３】
次いで、延伸された糸条を捲縮付与装置に通して捲縮加工処理する。捲縮は加熱流体加工処理によって行われる。本発明の撚り捲縮糸は９００ｄｔｅｘ以下の細い総繊度であるため、通常の捲縮加工装置では捲縮特性および捲縮加工性が劣るため困難である。好ましい捲縮装置は、例えば、特開２００４−８４０８０号公報に開示された捲縮加工ノズル装置であり、該装置を用いた捲縮加工方法によって達成される。通常は、前記の捲縮加工ノズルを有するジェットノズル方式で捲縮加工され、ニ−ドル内を通過する糸条に周囲から加熱蒸気等の高圧の高温流体を接触させ、大気中に放出し冷却することにより捲縮を付与する。さらに、捲縮を固定する目的で、捲縮ノズルを通過した捲縮糸に冷風を吹きつけたり、内部に吸引するロ−タリ−フィルタ−の表面に捲縮糸を堆積させたりして冷却する方法等も採用される。
【００３４】
捲縮加工された捲縮糸に適度なストレッチを与えて、捲縮を一部潜在化させた後、巻き取り機で巻き取る。捲縮糸は巻き取り前に集束性を付与するため交絡処理を与えることもある。
【００３５】
上記で得られた捲縮糸は次いで撚糸される。撚糸はまず片撚りを施し、次いで片撚りにしたものを２本又は３本逆方向に撚り合わせて諸撚りとする。撚り数は下撚りおよび上撚りとも１００〜２９０ｔ／ｍ、好ましくは１５０〜２６０ｔ／ｍで行う。通常の撚り捲縮糸と比較して、総繊度が細いことと合わせ、撚り係数が低く甘撚りであることが特徴である。
【００３６】
次いで、上記諸撚り捲縮糸をスチ−ムセッタ−で処理して撚り固定を行い、サキソニ−撚り捲縮糸とする。
【００３７】
このようにして得られる本発明のサキソニ−撚り捲縮糸は、タフティングしてカットパイルカ−ペットとされる。スチ−ムセッタ−は、例えばスペルバ社製のスペルバセット機を用いて行う。通常、１２０〜２７０℃の飽和または過熱スチ−ムを用い、３０秒〜３分間、好ましくは５０秒〜２分間熱処理する。
【００３８】
タフティングは公知の通常の方法で行うことが可能であるが、サキソニ−撚り捲縮糸の繊度や捲縮特性等を考慮して、ステッチ、ゲ−ジ、パイル高さ等を決定する。本発明のカットパイルカ−ペットは車用ラインマットであって、カットパイルにタフトするが、特に高級感を発現させるためのタフト規格は、例えば、目付６００〜９００ｇ／ｍ２、ステッチ１０〜２０個／インチ、ゲ−ジ１／８〜１／１５Ｇ、パイル長５〜１２ｍｍであることが好ましい。
【００３９】
そして、タフトされたカットパイルカ−ペットは、公知の方法により染色およびバッキングが行われる。染色は連続染色、ウィンス染色、あるいはロ−プ染色等、いずれも可能である。勿論、原着捲縮糸やチ−ズ染色糸を用いたカ−ペットは染色することなく、バッキングすることができる。
【００４０】
次に、サキソニ−撚り捲縮糸の集束性を少し乱してボリュ−ム感をだす目的で、起毛処理またはウォ−タ−ジェットパンチ処理を施すこともある。これらの処理は、バッキング工程に連続して実施しても、別工程で行っても良い。タフト反を一定速度で移動させながら、針または高圧水流を機械的にカットパイル面に衝突させ、サキソニ−撚り捲縮糸の表層部分の単糸を分離させる。
【００４１】
かくして、本発明のサキソニ−撚り捲縮糸およびそれを用いてなるカットパイルカ−ペットが得られる。本発明にかかる捲縮糸は、前記本発明で特定した特性を有し、かつそれを用いてなるサキソニ−撚り捲縮糸およびカットパイルカ−ペットは、柔らかな風合いで肌触りが良く、ボリュ−ム感、ポイント感、反発性、高級感等に優れたカ−ペットであり、特に高級車用ラインマットとして好適である。   
【実施例】
【００４２】
以下、実施例により本発明を詳細に説明する。本発明における各特性の定義および測定法は以下の通りである。
【００４３】
［硫酸相対粘度］
ポリマー試料を９８％硫酸に１重量％の濃度で溶解し、オストワルド粘度計を用いて２５℃で測定した。
【００４４】
［総繊度］
ＪＩＳ  Ｌ１０９０の方法で正量繊度を測定した。
【００４５】
［沸騰水収縮率］
ＪＩＳ  Ｌ１０１７（２００２）によって測定した。
【００４６】
［捲縮伸長率］
かせ状にした糸条を、２０℃、６５％ＲＨの室内に３時間放置して放縮させる。次いで、沸騰水中に２０分間浸漬して沸騰水処理を行う。騰水処理したかせ状の糸条を１２時間前述の室内で放置乾燥させる。次に、該糸条を１ｍ程度の長さに切り取り、糸条の総繊度をＡ（ｄｔｅｘ）とすると、１７．７Ａ（μＮ）（１．８Ａ（ｍｇ））の初荷重を３０秒間加えた後の糸条の長さＬ１を先ず測定する。
【００４７】
次に、８８３Ａ（μＮ）（９０Ａ（ｍｇ））の定荷重を３０秒間加えた後の糸条の長さＬ２を測定する。本発明における捲縮伸長率Ｇ（％）はＬ１，Ｌ２より、以下の式から求める。
Ｇ＝（（Ｌ２−Ｌ１）／Ｌ１）×１００（％）
【００４８】
［単糸断面変形度］
単糸断面を切断後、光学顕微鏡を用いて単繊維凸部を外接円の直径（Ａ）と単繊維凹部の内接円の直径（Ｂ）を測定し、Ａ／Ｂにより算出した。単繊維１０本の測定の平均値とする。
【００４９】
［カ−ペット評価（１）官能評価］
外観評価による、風合い、ポイント感、腰、見栄えについて、それぞれ以下の通り５段階評価した。
◎      ：ナイロンステ−プルサキソニ−以上のレベル
○〜◎  ：ナイロンステ−プルサキソニ−同等レベル
○      ：ナイロンステ−プルサキソニ−にやや劣るレベル
△〜○  ：従来のＢＣＦサキソニ−よりは良いレベル
△      ：従来のＢＣＦサキソニ−レベル
【００５０】
［カ−ペット評価（２）実用評価］
ａ．捲縮のへたり耐久性：ＪＩＳ  Ｌ１０２２の７．に従って、５００回繰り返し    圧縮後の厚さ減少を測定し、厚さ減少率を求めて評価した。
【００５１】
ｂ．パイル抜け耐久性：上記軒縮のへたり耐久性試験後のサンプルのパイル抜けを    測定して評価した。
【００５２】
［実施例１］
硫酸相対粘度２．８、酸化チタン０．５重量％を含むナイロン６ポリマを、エクストル−ダ−型紡糸機を用いて溶融紡糸した。紡糸温度は２５０℃、Ｙ型孔を有する口金を用いて、捲縮糸の総繊度６６０ｄｔｅｘ、フィラメント数９６、単糸繊度６．９ｄｔｅｘとなるよう製糸した。紡糸速度は１４００ｍ／分、延伸倍率２．２倍、延伸温度１９５℃で熱延伸した。次いで、延伸糸条を連続して捲縮ノズルで捲縮処理したのち、０．１２ｃＮ／ｄｔｅｘをかけてストレッチし、捲縮を潜在化した後、交絡ノズルを通して、約１５個／ｍの交絡を付与して巻き取った。
【００５３】
得られた捲縮糸の物性を表１に示した。
【００５４】
次いで、上記得られた捲縮糸に、ベルド−ル式撚糸機によって、下撚りをＺ方向に２４０ｔ／ｍ、上撚り２４０ｔ／ｍの撚りをかけて撚り捲縮糸とした。更に、該撚り捲縮糸はスペルバ−式スチ−ム処理機で１２５℃で１分間処理をして、本発明のサキソニ−撚り捲縮糸とした。
【００５５】
得られたサキソニ−撚り捲縮糸を、次のタフト規格でタフティングして、カットパイルカ−ペットとした。
目付：７００ｇ／ｍ２、ゲ−ジ：１／１０Ｇ、パイル高さ：８ｍｍ、ステッチ数：１６個／インチ、パイル：カットパイル
【００５６】
上記カットパイルを、９８℃×６０分でウインス染色を行い、乾燥して本発明のカットパイルカ−ペットを得た。
【００５７】
得られた本発明カットパイルカ−ペットは、外観検査および官能テストを行い、その結果を表１に示した。
【００５８】
［実施例２〜８および比較例１〜５］
捲縮糸の物性、撚り捲縮糸およびサキソニ−撚り捲縮糸の製造条件またはタフト規格等を、表１に示したように変更した以外は、実施例１と同様にして、カットパイルカ−ペットを製造したものについて、実施例２〜８として、表１に示した。
【００５９】
一方、上記と同様に、撚り捲縮糸およびサキソニ−撚り捲縮糸の製造条件またはタフト規格等を、表２に示したように変更した以外は、実施例１と同様にして、カットパイルカ−ペットを製造したものについて、比較例１〜７として、表２に示した。
【００６０】
【表１】
2006316357.tif 000002
【００６１】
【表２】
2006316357.tif 000003
【００６２】
本発明で特定した全ての条件を満たす実施例１〜８のカットパイルカ−ペットは、本発明が目的とする効果を発揮するが、そうではない比較例１〜５のサキソニ−撚り捲縮糸およびカットパイルカ−ペットでは、本発明が目的とする効果が得られないことが明白である。
【産業上の利用可能性】
【００６３】
本発明によれば、従来のポリアミド捲縮糸では達成できなかった柔らかな風合い、ポイント感、ボリューム感等、総合的にウ−ルやナイロンスパン捲縮糸に優るとも劣らない高級感溢れる質感を有し、かつナイロン捲縮糸特有の捲縮耐久性、耐摩耗性等を保持したサキソニ−撚り捲縮糸およびそれを用いたカットパイルカ−ペットが得られ、係るカットパイルカ−ペットは、高級感を活かした車用ラインマットとしてばかりか、応接室用カ−ペット、客室用カ−ペット、家庭用ラグ等としてもとしても有用である。